УЛЬТРАДИСПЕРСНЫЙ КАТАЛИЗАТОР И СПОСОБ ЕГО ПРИГОТОВЛЕНИЯ

1. Каталитическая композиция, включающая:
эмульсию водной фазы в масляной фазе, причем водная фаза содержит металл 6 группы и причем примерно от 55 до 100 мас.% металла 6 группы сульфировано.
2. Катализатор по п.1, в котором металл 6 группы в водной фазе полностью сульфирован.
3. Катализатор по п.1, в котором металл 6 группы включает молибден, а водный раствор представляет собой раствор тиомолибдата.
4. Катализатор по п.1, в котором водная фаза дополнительно включает металл групп 8, 9 или 10.
5. Катализатор по п.4, дополнительно включающий отдельную эмульсию водной фазы в масляной фазе, причем водная фаза отдельной эмульсии содержит металл групп 8, 9 или 10.
6. Катализатор по п.4, в котором металл групп 8, 9 или 10 сульфирован.
7. Катализатор по п.1, в котором масляная фаза включает ТВГО, ТНГО, нефть, нефтяные погоны, нафтеновые кислоты, экстрагированные из нефтяных погонов, или смеси перечисленного.
-1
8. Катализатор по п.1, в котором металл 6 группы присутствует в концентрации от примерно 50 до 1000 млн.
9. Катализатор по п.1, который в реакции гидропереработки превращается после реакции в твердые вещества, имеющие распределение частиц по размерам от 0,1 до 15 нм.
10. Катализатор по п.1, в котором средний размер капель эмульсии составляет менее чем 10 мкм.
11. Способ получения эмульсии катализатора, включающий следующие стадии:
обеспечение водной фазы, включающей водный раствор металла 6 группы, причем от примерно 55 до 100 мас.% металла 6 группы сульфировано; и
смешивание водной фазы с масляной фазой с образованием эмульсии водной фазы в масляной фазе.
12. Способ по п.11, в котором металл 6 группы в водной фазе полностью сульфирован.
13. Способ по п.11, в котором металл 6 группы включает молибден, причем водная фаза включает раствор тиомолибдата.
14. Способ по п.11, дополнительно включающий получение дополнительной эмульсии водной фазы, содержащей металл 8, 9 или 10 группы в масляной фазе.
15. Способ по п.14, в котором металл 8, 9 или 10 группы сульфирован перед контактированием с сырьем или in situ в реакционной зоне.
16. Способ по п.15, дополнительно включающий подачу эмульсии, дополнительной эмульсии и сырья в зону гидропереработки.
17. Способ по п.11, в котором масляная фаза включает ТВГО, ТНГО, нефть, нефтяные погоны, нафтеновые кислоты, экстрагированные из нефтяных погонов, или смеси перечисленного.
-1
18. Способ по п.11, в котором металл 6 группы присутствует в концентрации от 50 до 1000 млн.
19. Способ по п.11, в котором стадия подачи включает смешивание источника металла 6 группы и сульфирующего агента в воде с получением водной фазы.
2-
20. Способ по п.19, в котором металл 6 группы и сульфирующий агент смешивают в отношении серы к металлу 6 группы (по массе), измеренном как S/М, составляющем по меньшей мере 3,0, причем М представляет собой металл 6 группы.
21. Способ гидропереработки, включающий следующие стадии: контактирование катализатора по п.1 с сырьем в зоне гидропереработки при условиях гидропереработки.
22. Способ по п.21, дополнительно включающий добавление углеродной добавки в зону гидропереработки для контроля пенообразования в зоне гидропереработки и улавливания металлов, содержащихся в катализаторе и сырье.